(57)【要約】【課題】光沢性を有しかつ微細な繊維状の色彩模様を有する光輝性の構造体を提供すること。【解決手段】（１）基体（Ａ）、  （２）その基体（Ａ）の表面上に形成された、光学干渉性繊維の切断片を含有した複合メッキ層（Ｂ）および  （３）その複合メッキ層（Ｂ）の表面上に形成されたコート層（Ｃ）よりなる光輝性複合構造体。【選択図】なし【特許請求の範囲】
【請求項１】
（１）基体（Ａ）、
（２）その基体（Ａ）の表面上に形成された、光学干渉性繊維の切断片を含有した複合メッキ層（Ｂ）および
（３）その複合メッキ層（Ｂ）の表面上に形成されたコート層（Ｃ）
よりなる光輝性複合構造体。
【請求項２】
該複合メッキ層（Ｂ）は、二重メッキ層により構成され、基板（Ａ）側のメッキ層（Ｂ−１）およびコート層（Ｃ）側の着色メッキ層（Ｂ−２）よりなる請求項１記載の光輝性複合構造体。
【請求項３】
該光学干渉性繊維の切断片は、８０〜５，０００μｍの長さを有する請求項１記載の光輝性複合構造体。
【請求項４】
該複合メッキ層（Ｂ）は、その層面において光学干渉性繊維の切断片がランダム方向に配置されている請求項１記載の光輝性複合構造体。
【請求項５】
該コート層（Ｃ）は、透明または半透明の樹脂コート層である請求項１記載の光輝性複合構造体。
【請求項６】
基体（Ａ）上に、光学干渉性繊維の切断片を分散して含有するメッキ液を施して、該基体（Ａ）上に複合メッキ層（Ｂ）を形成させ、次いでその複合メッキ層（Ｂ）の表面にコート層（Ｃ）を形成させることを特徴とする光輝性複合構造体の製造法。
【請求項７】
該メッキ液は、界面活性剤を含有したものである請求項６記載の製造法。
【請求項８】
該メッキ液は、光学干渉性繊維の切断変を０．１〜１５ｇ／Ｌの濃度で含有している請求項６記載の製造法。
【請求項９】
該コート層（Ｃ）は、スプレー法による樹脂コート層である請求項６記載の製造法。
【発明の詳細な説明】
【技術分野】
【０００１】
本発明は、光輝性複合構造体およびその製造法に関する。更に詳しくは、全体として光沢性を有しかつ微細な繊維状の色彩模様を有する複合構造体およびその製造法に関する。また見る方向によって色彩と色調が微妙に変化する光輝性の複合構造体およびその製造法に関する。
【背景技術】
【０００２】
電解メッキや無電解メッキにより、金属或いはプラスチックの基体の表面に種々の金属皮膜を形成させる技術は、従来より広く実用化されている。このメッキ技術により基体表面に金属皮膜が形成され、製品の腐蝕が防止され、耐磨耗性が向上し、潤滑性が改良されると共に金属光沢のある装飾製品を得ることが可能となる。
メッキ液中に、金属、無機化合物または有機化合物の微粒子を混入させて、金属皮膜のマトリックス中にこれら微粒子を分散させる方法も知られ実用化されている。このメッキ方法は“複合メッキ”と称されている。複合メッキによって金属や合金単独で得られなかった新しい機能を引き出すことができる。例えば複合メッキにより金属皮膜のマトリックス中に、タルク、マイカ、アルミニウムなどの無機化合物または金属の微粒子を分散させて、表面の光輝性や美観を改変することができる。
【０００３】
一方、光干渉作用によって発色する光学干渉性繊維は知られている（例えば特許文献１参照）。光学干渉性繊維は、２種のポリマー層の屈折率差、各層の光学的距離および層の積層数により、光干渉および発色が起り、特定波長の鮮明な色が発現する。この発色は塗料や顔料の光の吸収による発色と全く異なった色調を示し優美さを有している。
前記光学干渉性繊維は通常の繊維と同様に織物、編物、刺繍糸、不織布などに適用することによって種々の発色性を呈する繊維製品を得ることができる（例えば特許文献２）。光学干渉性繊維の種類、組合せおよび構造（例えば織り方、編み方など）にもよるが見る方向によって微妙に色彩や色調が変化し優美な繊維製品となる。
【０００４】
光学干渉性繊維は、その発色性を利用して繊維製品以外の用途にも使用することが提案されている。前記特許文献２には、光学干渉性繊維をチップドファイバー（短繊維）として、例えば紙製品に混入した装飾紙、塗料に入れて塗装皮膜中に散在させた表面塗装装飾、化粧品（マニキュア、アイシャドウなど）に混入することが提案されている。
特許文献３には光学干渉性繊維を１μｍ〜１０ｍｍの長さにカットし、これに着色剤を配合することによりマニキュア液、アイシャドウ、メイクアップ製品の如き化粧品として利用することが提案されている。この特許文献３の化粧品は、具体的には、光学干渉性繊維を０．３ｍｍの長さにカットしたものをメイクアップ製品、マスカラやマニキュア液に配合している。
【特許文献１】日本特許第３３５６４３８号明細書
【特許文献２】特開２００４−１７００２８号公報
【特許文献３】特許出願公表  特表２００４−５１９４２９号公報
【発明の開示】
【発明が解決しようとする課題】
【０００５】
光学干渉性繊維をカットしたもの（以下単に“切断片”ということがある）を塗料中に配合して塗膜を形成した場合、スプレーによる塗装では、繊維の切断片が塗料液中に安定して均一に分散させることが困難であり、さらに繊維の切断片を膜全体に均質に散在させることも容易ではない。一方、刷毛塗装の場合、繊維の長さ方向（配列方向）が塗る方向に揃い、繊維をランダム方向に配列させることができない。
塗料中に光学干渉性繊維の切断片を配合することによる問題は、塗料膜が繊維表面を皮覆することによって光干渉効果の大幅な低減がさけられないことである。
そこで本発明者らは、複合メッキ技術により光学干渉性繊維の利用について研究を進めた。先ず、この繊維の切断片として長さ７５μｍのものを使用して複合メッキ膜を形成させたところ、太陽光を当てると強い光を反射するものの、屋内光での発色は殆んど認められず、全体の模様も優美なものとはならなかった。
【０００６】
ところが、比較的長い切断片を使用すると、屋外での発光効果も充分であり、また屋内においては赤、青、緑の各色が充分に発色するメッキ膜が形成された。長い繊維切断片が混在した複合メッキ膜はメッキ膜表面に繊維の端部が露出し（突出し）、接触によって繊維切断片の一部が脱落することがあり、またメッキ膜の表面平滑性が不充分であることが判明した。
さらに研究を重ねた結果、複合メッキ技術によって、金属マトリックス中に光学干渉性繊維の切断片を分散共折させた後、その表面を装飾メッキや樹脂コートによってコート膜を形成させると、繊維の切断片の脱落を防止できるのみならず、表面平滑性も向上し、さらに驚くべきことに、発色性が一層改良されることが見出された。かくして光学干渉性繊維の発色効果が充分に発現され、メッキ光沢と共にその発色効果が鮮やかにしかも全く新しい模様が出現することになった。すなわち繊維の配列方向がランダムであり、見る方向によって色調や色彩が微妙に変化し、装飾性に富んだ高級感のある光輝性複合材料構造体
が得られることが見出された。
【０００７】
かくして本発明によれば、（１）基体（Ａ）、（２）その基体（Ａ）の表面上に形成された光学干渉性繊維の切断片を分散して含有する複合メッキ層（Ｂ）および（３）その複合メッキ層（Ｂ）の表面に形成されたコート層（Ｃ）よりなる光輝性複合構造体が提供される。
【０００８】
さらに本発明によれば、基体（Ａ）上に、光学干渉性繊維の切断片を分散して含有するメッキ液を施して、該基体（Ａ）の表面に複合メッキ層（Ｂ）を形成させ、次いでその複合メッキ層（Ｂ）の表面にコート層（Ｃ）を形成させることを特徴とする光輝性複合構造体の製造法が提供される。
【発明を実施するための最良の形態】
【０００９】
先ず複合メッキ層（Ｂ）中に分散配合される繊維切断片の元となる素材としての光学干渉性繊維について説明する。以下光学干渉性繊維を単に“繊維”と略称することがある。
【００１０】
光学干渉繊維としては、光の波長の干渉によって色を発現する繊維であればよく、具体的でかつ好ましい繊維は日本特許第３３５６４３８号明細書（再公表特許ＷＯ９８／４６８１５公報）に記載された繊維を挙げることができる。
光学干渉性繊維は、屈折率の異なる互に独立したポリマー層を扁平断面の長軸方向と平行に交互に積層してなる扁平状（断面）の繊維であって高屈折率側ポリマーの溶解度パラメーター値（ＳＰ１）と低屈折率側ポリマーの溶解度パラメーター値（ＳＰ２）の比率（ＳＰ値）が、０．８≦ＳＰ１／ＳＰ２≦１．２、好ましくは０．８≦ＳＰ１／ＳＰ２≦１．１の範囲にある繊維が使用される。
【００１１】
上記繊維は、その扁平断面の外周部には、交互積層体部を形成するポリマーのいずれかのポリマーによる、各ポリマー層の厚みよりその厚みが大きい保護層部が形成され、これにより、該フィラメントの反射スペクトルの半値幅λＬ＝１／２が０ｎｍ＜λＬ＝１／２＜２００ｎｍの範囲にあるものが好適である。
また繊維は、上記交互積層体部における各ポリマー層の厚みが０．０２〜０．３μｍ、好ましくは０．０５〜０．１５μｍであることが望ましく、保護層部の厚みが２〜１０μｍ、好ましくは３〜７μｍであるのが有利である。さらに繊維は、交互積層体部における屈折率の異なる互いに独立したポリマー層が５層以上１２０層以下、好ましくは１５層〜１００層、特に好ましくは２５層〜７０層の範囲であるのが有利である。
繊維は、その長さ方向の直角の断面形状が扁平であることが望ましく、断面の扁平率（長軸／短軸の比）が１．５〜１５、好ましくは２〜１０、特に好ましくは３〜１０の範囲が望ましい。
【００１２】
光学干渉性繊維は、屈折率の異なる互いに独立したポリマー層を形成するそれぞれのポリマー（Ａ成分およびＢ成分）の組合せが、下記（１）〜（５）に例示したものが好ましい。
（１）独立したポリマー層を形成するそれぞれのポリマー（Ａ成分およびＢ成分）が、スルホン酸金属塩基を有する二塩基酸成分をポリエステルを形成している全二塩基酸成分当り０．３〜１０モル％共重合しているポリエチレンテレフタレート（Ａ成分）および酸価が３以上を有するポリメチルメタクリレート（Ｂ成分）である光学干渉機能を有する繊維。
（２）独立したポリマー層を形成するそれぞれポリマー（Ａ成分およびＢ成分）が、スルホン酸金属塩基を有する二塩基酸成分をポリエステルを形成している全二塩基酸成分当り０．３〜５モル％共重合しているポリエチレンナフタレート（Ａ成分）および脂肪族ポリアミド（Ｂ成分）である光学干渉機能を有する繊維。
（３）独立したポリマー層を形成するそれぞれポリマー（Ａ成分およびＢ成分）が、側鎖にアルキル基を少なくとも１個有する二塩基酸成分および／またはグリコール成分を共重合成分とし、該共重合成分を全繰返し単位当り５〜３０モル％共重合している共重合芳香族ポリエステル（Ａ成分）およびポリメチルメタアクリレート（Ｂ成分）である光学干渉機能を有する繊維。
（４）独立したポリマー層を形成するそれぞれポリマー（Ａ成分およびＢ成分）が、４，４’−ヒドロキシジフェニル−２，２−プロパンを二価フェノール成分とするポリカーボネート（Ａ成分）およびポリメチルメタクリレート（Ｂ成分）である光学干渉機能を有する繊維。
（５）独立したポリマー層を形成するそれぞれポリマー（Ａ成分およびＢ成分）が、ポリエチレンテレフタレート（Ａ成分）および脂肪族ポリアミド（Ｂ成分）である光学干渉機能を有する繊維。
【００１３】
本発明において使用される光学干渉性繊維の単繊維としての繊度は、１〜３０ｄｔｅｘ、好ましくは２〜２０ｄｔｅｘの範囲であるのが有利である。またこの繊維は切断して使用されその繊維の長さは８０μｍ〜５，０００μｍ、好ましくは１００μｍ〜４，０００μｍ、特に好ましくは１５０μｍ〜３，０００μｍの範囲が適当である。繊維の長さが前記範囲よりも短い場合、繊維が微細片となり、メッキした複合構造体の表面に繊維の長さに基づく模様として発現されずしかも発色が充分に感知され難くなる。しかし繊維長が８０μｍ以上、特に１００μｍ以上となると、繊維の配列のランダム模様が明瞭に現われ、光干渉による発色が充分に認識できるようになる。
前記した光学干渉性繊維の切断片は、電解メッキや無電解メッキの処理を行う場合のメッキ液中に分散して通常のメッキ操作によって基体上に複合メッキ層を形成させる。
【００１４】
複合メッキ膜を形成させる基体は、メッキ皮膜を形成することができるものであればよく、その材質としては鉄、アルミニウム、ニッケル、種々の合金などの金属；ポリエステル、ポリアミド、ポリカーボネート、ポリイミド、ポリオレフィンなどのプラスチックが挙げられる。また基体の形状としては、メッキ皮膜を形成できるものであればよく、例えば平板のみならず、表面が凹凸を有するもの、棒状、パイプ状などいずれの形態であってもよく、また後述するような種々の用途の形態もしくはその部品であってもよい。
【００１５】
複合メッキ層を形成するマトリックスとしての皮膜金属としては銀、銅、ニッケル、パラジウム、スズ、鉄、コバルト、ニッケル−コバルト、ニッケル−鉄、ニッケル−リン、ニッケル−タングステン、ニッケル−パラジウム、ニッケル−スズ、ニッケル−亜鉛、スズ−鉛、スズ−ビスマス、スズ−銀、白金、ロジウム、インジウム、銅−スズ、銅−亜鉛、銅−スズ−亜鉛およびクロムが例示される。
前述した皮膜金属としては、銀、銅、ニッケル、パラジウム、スズ、鉄、コバルト、ニッケル−コバルト、ニッケル−鉄、ニッケル−リン、ニッケル−タングステン、ニッケル−パラジウム、ニッケル−スズ、ニッケル−亜鉛、スズ−鉛、スズ−ビスマス、スズ−銀が好ましく、銀、銅およびニッケルが特に好ましい。
【００１６】
前記したメッキ用の金属を使用して、電解メッキまたは無電解メッキによって基体上へ金属皮膜を形成させる。メッキ液の組成は、それ自体公知の電解メッキまたは無電解メッキに使用されるものが使用される。その際前記した光学干渉性繊維の切断片をメッキ液中に分散させたものが使用される。
メッキ液中に前記繊維の切断片を分散させて、メッキ処理することにより、繊維がランダム方向に配列された複合メッキ層が基体上に形成される。メッキ液中に分散される繊維の切断片は、メッキ液１Ｌ（リットル）当り、０．０５〜１５ｇ、好ましくは０．１〜１０ｇ、特に好ましくは０．１５〜８ｇの範囲が望ましい。
メッキ液中において、繊維の切断片が良好に安定して分散しかつ切断片がメッキ皮膜中に均一に分散し固定化させるために、界面活性剤を添加することが好ましい。界面活性剤は、メッキ液１Ｌ当り０．１〜１０ｇ、好ましくは０．２〜８ｇ、特に好ましくは０．５〜５ｇの範囲である。
【００１７】
メッキ液中に添加される界面活性剤は、カチオン系界面活性剤が好ましく、その具体例を示すと、例えばパーフルアルキル４級アンモニウムクロライド、アルキルトリメチルアンモニウムクロライド、アルキルジメチルベンジルアンモニウムクロライド、（２−ヒドロキシエチル）メチルアンモニウム、（１５）ココアルキルメチルアンモニウム、（２−ヒドロキシエチル）メチルアンモニウム、塩化ジオレイルジメチルアンモニウム、塩化ジステアリルジメチルアンモニウム、塩化ジココイルジメチルアンモニウム、塩化ジデシルジメチルアンモニウム、塩化ココベンジルジメチルアンモニウムおよび塩化セチルトリメチルアンモニウムが挙げられる。これらのうち、パーフルアルキル４級アンモニウムクロライドが好ましい。
【００１８】
基体上に形成される金属メッキ皮膜は、５〜１５μｍ、好ましくは６〜１２μｍ、特に好ましくは７〜１０μｍの範囲の厚さであるのが有利である。この金属メッキ皮膜層中に繊維の切断片が均一に分散した複合メッキ層が形成される。複合メッキ層は、金属メッキ皮膜層中に繊維の切断片が均一に分散して切断片の一部が埋没して固定された状態で存在する。つまり金属マトリックス中に繊維の切断片の一部がメッキ皮膜面に沿って分散して埋め込まれている。
繊維の切断片は、金属メッキ膜層の表面にその一部が露出しており、金属メッキ膜は、表面が平滑ではない。しかし繊維の切断片は金属マトリックス中に分散して固定化されているので容易には離脱しない。しかし表面を物理的に擦ると切断片の一部がはがれることがある。
【００１９】
複合メッキ層中に分散されている繊維の切断片は、メッキ皮膜１ｍ２当り、０．１〜１５ｇ、好ましくは０．５〜１２ｇ、特に好ましくは１〜１０ｇの範囲で分散しているのが望ましい。繊維の切断片の分散量が少ないと光輝性を有する模様が充分に発現されず、一方あまりに多い分散量では、繊維のランダム配列による独特の模様が得られなくなる。
前記した方法によって得られた複合メッキ層（Ｂ）が形成された基体は、表面に繊維の切断片の一部が露出している。そこで複合メッキ層の表面にコート層（Ｃ）を形成させることにより、表面が平滑となるばかりでなく、繊維の切断片がコート層（Ｃ）によってしっかりと固定化され、その上繊維の光輝性や色彩が増し、一層美観を呈するようになる。このコート層（Ｃ）は樹脂コートでもよく、また装飾メッキでもよい。
【００２０】
樹脂コートする方法として電着塗装法、スプレー法が挙げられる。電着塗装法による樹脂コート層を設けることにより、耐食性の向上、繊維の切断片の脱落防止の効果を得ることができる。しかし、電着塗装は皮膜の厚みが薄いので表面を平滑することはやや困難が伴う。電着塗装には、例えばニューペイトン（登録商標）ＮＡＹＥＤクリア８８７を使用することができる。
【００２１】
一方スプレー法によって樹脂コート層を形成させると、表面の平滑性が充分に保持される。その上樹脂コート層を形成させることにより発色性の向上効果も得られる。すなわち、屋内においても繊維の切断片に基づく、赤、緑、青或いは紫の色調をはっきりと確認できる。この発色効果は、薄い皮膜の前記電着塗装であっても、厚い皮膜のスプレー法でも同じ程度である。
前記したように装飾メッキによってコート層（Ｃ）を形成させることもできる。複合メッキ層の表面に装飾メッキを行うことによって、異なった色調を有する構造体を得ることもできる。例えば装飾メッキにより表面に黒い皮膜層を形成させることにより、繊維の切断片の発色が通常よりも明瞭に判別できるようになる。また光沢のある皮膜層を形成させることにより、一層高級感のある構造体を得ることも可能となる。
【００２２】
装飾メッキの例を示すと、ブラックニッケルメッキ処理の場合、トップＮＩＢコンク３００ｍｌ／Ｌを使用しｐＨ４．０で陰極電流密度０．２５Ａ／ｄｍ２、温度２５℃、時間７分の条件で実施することが可能である。また金メッキ処理の場合、シアン化金カリウム２〜５ｇ／Ｌ、クエン酸５０ｇ／Ｌ、クエン酸カリウム７０ｇ／Ｌを使用し、ｐＨ４〜５で陰極電流密度０．１〜１Ａ／ｄｍ２、温度２５〜５０℃の条件で実施することができる。これら塗装メッキの条件は、単なる一例であってその条件は適宜変更することができる。
【００２３】
本発明による光輝性複合構造体は、下記に説明する特徴および利点を有している。
（１）全体としてメッキ光沢性を有し、光学干渉性繊維の切断片がランダム方向に配置されていることにより、特異性のある模様と色の変化が生じる。すなわち、繊維の切断片が長さ方向にランダムに配列されかつ繊維の一部が重なり合うことによって平面的に均一に配列されていないことによって、見る方向により色彩の強弱や色調の変化が微妙に起る。つまり方向追従性のある色彩変化を有する独特の繊維片の模様を発現できる。
（２）繊維切断片の一本一本が細い線状として色彩を呈し、多数の繊維切断片がランダム方向に配置された模様であるので、細かい綾模様の如き美観を呈する。
（３）メッキ光沢性と共に、見る方向または光の方向の変化に伴って、色彩の強弱が微妙に変化し、細い繊維の長さ方向のランダム配置による独特の模様が発現され、全体として幻想的で高級感を有する構造体となる。
（４）メッキ層中に繊維切断片が一緒に複合化されているので基材と繊維切断片が強固にかつよく密着した構造体となる。
（５）メッキ技術により装飾できるので、基体（Ａ）は平板のみならず凹凸を有するものまたは各種の形態を有するものであっても光輝性複合構造体を得ることができる。
（６）殊に複合メッキ層の表面のコート層として黒色乃至暗色のメッキ層を形成させることにより、より強く色調のコントラストを有する構造体が得られる。
【００２４】
本発明の光輝性複合構造体は、前述した独特の色彩および模様を表面に有するので、その特徴を生かして、種々の装飾品の用途に使用することができる。例えば下記に列挙した各製品の表面全体やその一部に本発明の光輝性複合構造体を使用することができる。メガネフレーム、携帯電話のボディ、ゴルフクラブ、時計の文字盤、ベルトのバックル、おもちゃ（ゲーム機のボディ、プラモデルなど）、文具（ボールペン、ホッチキス、消しゴムのケース、定規、電卓のボディ、筆、クリップなど）、化粧用塗の容器（口紅、ファンデーション、日焼け止め、スプレーなど）、アルミ灰皿、ヘアピン、ライター、ドアノブ、腕時計ケース、眼鏡ケース、時計バンド、喫煙具、栓抜き、照明器具、洋食器（コップ、皿、スプーン、フォーク、トレイなど）、ボタン、オーディオ、カー用品（シフトノブ、ステアリング、エンブレム、オーディオ、インパネ、スピーカーなど）、カメラ、バッヂ、メダル、キーホルダー、名刺入れ、キーケース、刀剣、馬具、インテリア、額縁、ネクタイピン、宝石箱、ヘルメット、アクセサリー類（カチューシャ、指輪、ネックレス、ブレスレット、アンクレット、ピアス、イヤリング）、ＣＤケース、ブックスタンド、水筒のボディ、タイル、鍵、お菓子の容器、表札、楽器（タンバリン、ギター、ドラムなど）、反射板の代替、ヘルメット、ルアー。
【実施例】
【００２５】
以下、実施例を示して本発明を具体的に説明する。
【００２６】
実施例１
サンプルとしてアルミ板（サイズ：５ｃｍ×５ｃｍ×３ｍｍ）を用い、下記のメッキ条件にて下地メッキを行った後、電解複合メッキを行った。
【００２７】
＜ジンケート処理＞
１．アルカリ脱脂                ５５℃、５分
・炭酸ナトリウム                                          ５ｇ／Ｌ
・メタケイ酸ナトリウム                                  １５ｇ／Ｌ
・第三リン酸ナトリウム                                  １５ｇ／Ｌ
２．エッチング                  常温、３０秒
・水酸化ナトリウム                                        ５０ｇ／Ｌ
３．スマット除去                常温、３０秒
・硝酸                                                ５００ｍｌ／Ｌ
４．ジンケート処理              常温、３０秒
・苛性ソーダ                                          １２０ｇ／Ｌ
・酸化亜鉛                                              ２０ｇ／Ｌ
・塩化第二鉄                                              ２ｇ／Ｌ
・硝酸ナトリウム                                          １ｇ／Ｌ
５．ジンケート剥離              常温、３０秒
・硝酸                                                ５００ｍｌ／Ｌ
６．ジンケート処理              常温３０秒
・４と同じ
【００２８】
＜下地電解メッキ組成＞
成分 含有量
硫酸ニッケル六水和物                                  ３００ｇ／Ｌ
塩化ニッケル六水和物                                    ６５ｇ／Ｌ
ホウ酸                                                  ４５ｇ／Ｌ
サッカリン                                                ２ｇ／Ｌ
１，４−ブチンジオール                                ０．２ｇ／Ｌ
【００２９】
＜メッキ条件＞
メッキ浴のｐＨ                      ４．０
メッキ浴の温度                      ５０℃
陰極電流密度                        ４Ａ／ｄｍ２
メッキ時間                          ５分
攪拌条件                            空気攪拌
【００３０】
＜電解複合メッキ液組成＞
成分 含有量 
スルファミン酸ニッケル                            ２００ｍｌ／Ｌ
塩化ニッケル                                          ４０ｇ／Ｌ
ホウ酸                                                ３５ｇ／Ｌ
パーフルアルキル４級アンモニウムクロライド（＊１）      １ｇ／Ｌ
（＊１）フッ素含有カチオン性界面活性剤
光学干渉性繊維の切断片  ＧＭ４０Ｃ７５（＊２）          １ｇ／Ｌ
（＊２）帝人ファイバー製：切断片サイズ  ７５μｍ×１２μｍ×２９μｍ
Ｃｏｌｏｒ：ＧＲＥＥＮ    偏平度：２．４
ポリマー層数：６０（ポリエステル３０層／ナイロン３０層）
一層当りの平均厚み：８５ｎｍ
【００３１】
＜メッキ条件＞
メッキ浴のｐＨ（＊３）                            ４．０
メッキ浴の温度                                    ６０℃
陰極電流密度                                      ３Ａ／ｄｍ２
メッキ時間                                        ４０分
攪拌条件                                          緩やかな機械攪拌
サンプルの向き                                    横向き
（＊３）スルファミン酸もしくは炭酸ニッケルを用いてｐＨ調整を行った。
この実施例１で得られた光輝性複合構造体の表面写真を図１に示す（倍率は約１００倍）。
【００３２】
実施例２
サンプルとしてアルミ板（サイズ５ｃｍ×５ｃｍ×３ｍｍ）を用い、下記のメッキ条件にて下地メッキを行った後、電解複合メッキを行った。下地メッキまでは、実施例１と同様に行った。
【００３３】
＜電解複合メッキ液組成＞
成分 含有量 
スルファミン酸ニッケル                            ２００ｍｌ／Ｌ
塩化ニッケル                                          ４０ｇ／Ｌ
ホウ酸                                                ３５ｇ／Ｌ
パーフルアルキル４級アンモニウムクロライド              １ｇ／Ｌ
光学干渉性繊維の切断片  ＧＭ１００Ｃ１０００（＊４）    １ｇ／Ｌ
（＊４）帝人ファイバー製：切断片サイズ  １０００μｍ×１７μｍ×５４μｍ
Ｃｏｌｏｒ：ＧＲＥＥＮ    偏平度：３．２
ポリマー層数：６０（ポリエステル３０層／ナイロン３０層）
一層当りの平均厚み：８５ｎｍ
【００３４】
＜メッキ条件＞
メッキ浴のｐＨ（＊５）                            ４．０
メッキ浴の温度                                    ６０℃
陰極電流密度                                      ３Ａ／ｄｍ２
メッキ時間                                        ４０分
攪拌条件                                          緩やかな機械攪拌
サンプルの向き                                    横向き
（＊５）スルファミン酸もしくは炭酸ニッケルを用いてｐＨ調整を行った。
この実施例２で得られた光輝性複合構造体の表面写真を図２に示す（倍率は約５０倍）。
【００３５】
実施例３
サンプルとしてアルミ板（サイズ５ｃｍ×５ｃｍ×３ｍｍ）を用い、下記のメッキ条件にて下地メッキを行った後、電解複合メッキを行った。下地メッキまでは、実施例１と同様に行った。
【００３６】
＜電解複合メッキ液組成＞
成分 含有量 
スルファミン酸ニッケル                            ２００ｍｌ／Ｌ
塩化ニッケル                                          ４０ｇ／Ｌ
ホウ酸                                                ３５ｇ／Ｌ
パーフルアルキル４級アンモニウムクロライド              １ｇ／Ｌ
光学干渉性繊維の切断片  ＧＭ１００Ｃ１０００（＊６）    １ｇ／Ｌ
（＊６）実施例２と同じ切断片
【００３７】
＜メッキ条件＞
メッキ浴のｐＨ（＊７）                  ４．０
メッキ浴の温度                          ６０℃
陰極電流密度                            ３Ａ／ｄｍ２
メッキ時間                              ４０分
攪拌条件                                実施例２に比べてやや緩やかな機械攪拌
サンプルの向き                          上向き
（＊７）スルファミン酸もしくは炭酸ニッケルを用いてｐＨ調整を行った。
この実施例３で得られた光輝性複合構造体の表面写真を図３に示す（倍率は約５０倍）。
【図面の簡単な説明】
【００３８】
【図１】実施例１により得られた光輝性複合構造体の表面写真である（倍率は約１００倍）。
【図２】実施例２により得られた光輝性複合構造体の表面写真である（倍率は約５０倍）。
【図３】実施例３により得られた光輝性複合構造体の表面写真である（倍率は約５０倍）。
【図１】
2007203513.tif 000002
【図２】
2007203513.tif 000003
【図３】
2007203513.tif 000004